(57)【要約】【課題】フッ化水素酸およびケイフッ化水素酸を含有する酸性水溶液からケイフッ化水素酸を分離して酸性水溶液を再生処理する操作を、作業環境を低下させることなく効率的に酸性水溶液を再生処理することが出来る材料および方法を提供する。【解決手段】アルカリ金属塩Ａ、ならびに、アルカリ金属塩Ｂおよびアルカリ金属塩Ｃの少なくとも一種を所定の割合で含むアルカリ金属塩含有成型体；前記アルカリ金属塩Ａは、フッ化ナトリウム、重フッ化ナトリウム、フッ化カリウムおよび重フッ化カリウムからなる群から選択される少なくとも一種：前記アルカリ金属塩Ｂは、２０℃の水への溶解度が１０ｇ／１００ｍｌ以上であるナトリウム塩および２０℃の水への溶解度が１０ｇ／１００ｍｌ以上であるカリウム塩からなる群から選択される少なくとも一種：前記アルカリ金属塩Ｃは、炭酸ナトリウム、炭酸水素ナトリウム、炭酸カリウムおよび炭酸水素カリウムからなる群から選択される少なくとも一種。【選択図】なし【特許請求の範囲】
【請求項１】
アルカリ金属塩Ａ、ならびに、アルカリ金属塩Ｂおよびアルカリ金属塩Ｃの少なくとも一種を含むアルカリ金属塩含有成型体であって、
（１）前記アルカリ金属塩Ａは、フッ化ナトリウム、重フッ化ナトリウム、フッ化カリウムおよび重フッ化カリウムからなる群から選択される少なくとも一種であり、
（２）前記アルカリ金属塩Ｂは、２０℃の水への溶解度が１０ｇ／１００ｍｌ以上であるナトリウム塩および２０℃の水への溶解度が１０ｇ／１００ｍｌ以上であるカリウム塩からなる群から選択される少なくとも一種であり、
（３）前記アルカリ金属塩Ｃは、炭酸ナトリウム、炭酸水素ナトリウム、炭酸カリウムおよび炭酸水素カリウムからなる群から選択される少なくとも一種であり、
（４）前記アルカリ金属塩Ａの含有量が、前記アルカリ金属塩含有成型体の固形分１００質量％あたり、１０質量％以上９９質量％以下であり、前記アルカリ金属塩Ｂの含有量が、前記アルカリ金属塩含有成型体の固形分１００質量％あたり、０質量％以上８５質量％以下であり、前記アルカリ金属塩Ｃの含有量が、前記アルカリ金属塩含有成型体の固形分１００質量％あたり、０質量％以上６０質量％以下であり、
前記アルカリ金属塩Ｂは、アルカリ金属塩Ａおよびアルカリ金属塩Ｃに含まれるアルカリ金属塩を除くものであり、
かつ、前記アルカリ金属塩Ｂと前記アルカリ金属塩Ｃの含有量の総和が、前記アルカリ金属塩含有成型体の固形分１００質量％あたり１質量％以上である、
ことを特徴とするアルカリ金属塩含有成型体。  
【請求項２】
金属塩Ｂが、塩化ナトリウム、硫酸ナトリウム、硫酸水素ナトリウム、硝酸ナトリウム、酢酸ナトリウム、塩化カリウム、硫酸カリウム、硫酸水素カリウム、硝酸カリウムおよび酢酸カリウムからなる群から選択される少なくとも一種であることを特徴とする、請求項１に記載のアルカリ金属塩含有成型体。
【請求項３】
前記アルカリ金属塩Ａが、フッ化ナトリウムおよび重フッ化ナトリウムからなる群から選択される少なくとも一種であることを特徴とする、請求項１または２に記載のアルカリ金属塩含有成型体。
【請求項４】
（１）前記アルカリ金属塩Ａは、フッ化ナトリウムおよび重フッ化ナトリウムからなる群から選択される少なくとも一種であり、
（２）前記アルカリ金属塩Ｂは、塩化ナトリウム、硫酸ナトリウム、硫酸水素ナトリウム、硝酸ナトリウムおよび酢酸ナトリウムからなる群から選択される少なくとも一種であり、（３）前記アルカリ金属塩Ｃは、炭酸ナトリウムおよび炭酸水素ナトリウムからなる群から選択される少なくとも一種である、ことを特徴とする、請求項１〜３のいずれかに記載のアルカリ金属塩含有成型体。
【請求項５】
前記アルカリ金属塩Ａが、フッ化カリウムおよび重フッ化カリウムからなる群から選択される少なくとも一種であることを特徴とする、請求項１または２に記載のアルカリ金属塩含有成型体。
【請求項６】
（１）前記アルカリ金属塩Ａは、フッ化カリウムおよび重フッ化カリウムの少なくとも一種であり、
（２）前記アルカリ金属塩Ｂは、塩化カリウム、硫酸カリウム、硫酸水素カリウム、硝酸カリウムおよび酢酸カリウムからなる群から選択される少なくとも一種であり、
（３）前記アルカリ金属塩Ｃは、炭酸カリウムおよび炭酸水素カリウムの少なくとも一種である、ことを特徴とする、請求項１、２、または５のいずれかに記載のアルカリ金属塩含有成形体。
【請求項７】
前記アルカリ金属塩Ａの含有量が、前記アルカリ金属塩含有成型体の固形分１００質量％あたり、２５質量％以上９８質量％以下であり、前記アルカリ金属塩Ｂの含有量が、前記アルカリ金属塩含有成型体の固形分１００質量％あたり、０質量％以上６０質量％以下であり、前記アルカリ金属塩Ｃの含有量が、前記アルカリ金属塩含有成型体の固形分１００質量％あたり、０質量％以上５０質量％以下であり、
かつ、前記アルカリ金属塩Ｂと前記アルカリ金属塩Ｃの含有量の総和が、前記アルカリ金属塩含有成型体の固形分１００質量％あたり２質量％以上である、ことを特徴とする、請求項１〜６のいずれかに記載のアルカリ金属塩含有成型体。
【請求項８】
前記アルカリ金属塩Ａの含有量が、前記アルカリ金属塩含有成型体の固形分１００質量％あたり、４０質量％以上９８質量％以下であり、前記アルカリ金属塩Ｂの含有量が、前記アルカリ金属塩含有成型体の固形分１００質量％あたり、２質量％以上６０質量％以下であり、前記アルカリ金属塩Ｃの含有量が、前記アルカリ金属塩含有成型体の固形分１００質量％あたり、０質量％以上１質量％未満である、請求項１〜６のいずれかに記載のアルカリ金属塩含有成型体。
【請求項９】
前記アルカリ金属塩Ａの含有量が、前記アルカリ金属塩含有成型体の固形分１００質量％あたり、５０質量％以上９８質量％以下であり、前記アルカリ金属塩Ｂの含有量が、前記アルカリ金属塩含有成型体の固形分１００質量％あたり、０質量％以上１質量％未満であり、前記アルカリ金属塩Ｃの含有量が、前記アルカリ金属塩含有成型体の固形分１００質量％あたり、２質量％以上５０質量％以下である、請求項１〜６いずれかに記載のアルカリ金属塩含有成型体。
【請求項１０】
前記アルカリ金属塩Ａ、ならびに、前記アルカリ金属塩Ｂおよび前記アルカリ金属塩Ｃの少なくとも一種を含む混合物の圧縮成型物である、請求項１〜９のいずれかに記載のアルカリ金属塩含有成型体。
【請求項１１】
前記アルカリ金属塩Ａ、ならびに、前記アルカリ金属塩Ｂおよび前記アルカリ金属塩Ｃの少なくとも一種を含む混合物と水からなる含水組成物の成型体およびその乾燥体からなる群より選択される、請求項１〜９のいずれかに記載のアルカリ金属塩含有成型体。
【請求項１２】
粒状、ペレット状、タブレット状、板状、またはフレーク状である、請求項１〜１１のいずれかに記載のアルカリ金属塩含有成型体。
【請求項１３】
フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用する、請求項１〜１２のいずれかに記載のアルカリ金属塩含有成型体。
【請求項１４】
フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用する、請求項１〜４または７〜１３のいずれかに記載のアルカリ金属塩含有成型体であって、
当該アルカリ金属塩含有成型体に使用されるアルカリ金属塩Ａがフッ化ナトリウムおよび重フッ化ナトリウムからなる群から選択される少なくとも一種であり、
かつ、アルカリ金属塩Ｂがフッ化カリウムおよび重フッ化カリウムからなる群から選択される少なくとも一種であることを特徴とするアルカリ金属塩含有成型体。
【請求項１５】
フッ化水素酸およびケイフッ化水素酸を含有する酸性水溶液を再生させる方法であって、下記の工程１および２を含む方法；
（工程１）請求項１〜１４のいずれかに記載のアルカリ金属塩含有成型体を前記酸性水溶液に添加して、アルカリ金属ケイフッ化水素酸塩の沈殿物を含む反応液を得る工程、
（工程２）前記沈殿物を工程１で得た反応液から分離する工程。
【請求項１６】
前記酸性水溶液が３質量％以上の塩酸を含有する請求項１５に記載の方法。
【請求項１７】
工程１において、請求項３または４に記載のアルカリ金属塩含有成形体を前記酸性水溶液に添加する、請求項１６に記載の方法。
【請求項１８】
前記酸性水溶液が塩酸を含有しないかまたは塩酸の含有量が３質量％未満である、請求項１５に記載の方法。
【請求項１９】
工程１において、請求項５または６に記載のアルカリ金属塩含有成形体を前記酸性水溶液に添加する、請求項１８に記載の方法。
【発明の詳細な説明】
【技術分野】
【０００１】
本発明は、アルカリ金属塩含有成型体およびそれを用いた酸性水溶液の再生処理方法に関する。具体的には、特定組成のアルカリ金属塩組成物から形成されるアルカリ金属塩含有成型体、フッ化水素酸およびケイフッ化水素酸を含有する酸性水溶液から不純物であるケイフッ化水素酸を除去するために用いるアルカリ金属塩含有成型体、ならびにそれを用いた酸性水溶液の再生処理方法に関する。
【背景技術】
【０００２】
フッ化水素酸（ＨＦ、フッ酸）は各種ガラスの主成分である珪酸（ＳｉＯ２）を溶かす性質を有している。したがって、フッ化水素酸はこの性質を利用して、装飾用ガラスの製造におけるガラス表面のエッチング加工、工業用のガラスパネルのエッチング加工、研磨や洗浄、またはシリコン基板等のケイ素含有材料の表面処理に使用されている。特に清浄な表面特性が要求されるガラス製品の製造においては、フッ化水素酸を用いた処理工程は必須となっている。
【０００３】
ガラス基板やシリコン基板等の各種のケイ素含有材料の表面をフッ化水素酸含有酸性水溶液で処理して清浄化やエッチング等の表面処理をする工程では、珪酸（ＳｉＯ２）成分とフッ化水素酸の反応によりケイフッ化水素酸（Ｈ２ＳｉＦ６）が生成する。したがって、当該酸性水溶液を再使用または繰り返し使用すると、酸性水溶液中のフッ化水素酸濃度が低下するとともにケイフッ化水素酸（Ｈ２ＳｉＦ６）が蓄積し、エッチング能力や洗浄能力（これらをまとめて「処理能力」という）が次第に低下する。
【０００４】
従来、処理能力が低下した酸性水溶液は定期的に交換され、使用後の不純物を含む酸性水溶液は産業廃棄物として処理されているが、環境負荷の観点では産業廃棄物として廃棄するのではなく、できる限り再生処理に供して酸性水溶液をリサイクルすることが好ましい。この対応策として、不純物を含む酸性水溶液を電気分解により再生する方法が知られているが、再生効率が低く実用的には課題が多い。
【０００５】
フッ化水素酸とケイフッ化水素酸を含有する酸性水溶液よりケイフッ化水素酸を除去してフッ化水素酸含有酸性水溶液をリサイクル使用する別の方法として、当該廃酸水溶液に下記の各種アルカリ金属化合物Ｍ＋Ｘ−を添加して、下記式（１Ａ）の反応に従い形成されるケイフッ化水素酸塩（Ｍ２ＳｉＦ６）沈殿を分離して廃酸水溶液からケイフッ化水素酸を除去する方法が知られている。
【０００６】
Ｈ２ＳｉＦ６＋２Ｍ＋Ｘ−→Ｍ２ＳｉＦ６↓（沈殿）＋２ＨＸ    （１Ａ）
Ｍ＋：アルカリ金属カチオン（Ｎａ＋，Ｋ＋など）
Ｘ−：アニオン（Ｆ―、Ｃｌ―、ＨＦ２―、ＮＯ３―、ＨＣＯ３―など）
【０００７】
上記式において、ケイフッ化水素酸除去反応に使用されるアルカリ金属化合物Ｍ＋Ｘ−としては、これまでに様々なアルカリ金属化合物が使用可能であることが報告されている。
【０００８】
例えば、特許文献１には、塩化カリウム、水酸化カリウム、炭酸カリウム等の各種のカリウムイオン供給種を水溶液にして添加する方法が開示されている。特許文献２では、硝酸ナトリウムを水溶液で添加する方法や、重炭酸ナトリウムを粉体で添加する方法が開示されている。
【０００９】
特許文献３や特許文献４には、炭酸ナトリウムや重炭酸ナトリウムを粉体状、スラリー状または水溶液で添加してケイフッ化水素酸塩を形成させる方法が開示されている。特許文献５〜７では、水酸化ナトリウムのような各種アルカリ金属水酸化物を添加する方法が開示されている。特許文献８や特許文献９では、フッ化カリウム、フッ化ナトリウム、塩化カリウムや塩化ナトリウムのような各種のアルカリ金属塩を粉体で添加する方法が開示されている。
【００１０】
特許文献１０には、各種のアルカリ金属フッ化物を溶液で添加する方法が開示されている。特許文献１１には、重フッ化ナトリウムや重フッ化カリウムのような各種の重フッ化物を粉体または水溶液として添加する方法が開示されている。
【００１１】
以上のように、これまでに上記式（１Ａ）で表されるケイフッ化水素酸の除去反応に、多様な種類のアルカリ金属化合物が使用可能であることが報告されているが、それぞれ様々な問題を抱えている。
【００１２】
例えば、アルカリ金属化合物Ｍ＋Ｘ−のＸ−が酸性水溶液中に含まれないアニオンである場合には、上記（１Ａ）式の反応で不純物酸成分（ＨＸ）を酸性水溶液中に形成することになる。したがって、このようなアルカリ金属化合物を廃酸水溶液の再生処理に使用するアルカリ金属化合物の主要成分とすることは好ましくない。
【００１３】
また、アルカリ金属化合物Ｍ＋Ｘ−がアルカリ性化合物である場合、すなわちＸ−が水酸基や炭酸イオンあるいは重炭酸イオンである場合には、当該アルカリ金属化合物を廃酸水溶液に添加すると当該アルカリ金属化合物は直ちにフッ化水素酸と反応してフッ化水素酸が消費されてしまう。したがって、当該アルカリ性金属化合物を廃酸水溶液の再生処理に使用するアルカリ金属化合物の主要成分とすることは好ましくない。更に、アルカリ金属炭酸塩や重炭酸塩がアルカリ金属化合物の主要成分である場合には、それを廃酸水溶液へ添加した場合には炭酸ガスの発生による発泡が激しすぎるために反応制御が難しいという問題もある。
【００１４】
以上のようなアルカリ金属化合物に比べて、特許文献８〜１１で使用されているアルカリ金属フッ化物ＭＦ（ＮａＦ、ＫＦ等）またはアルカリ金属重フッ化物ＭＨＦ２（ＮａＨＦ２、ＫＨＦ２等）は、下記の理由により廃酸水溶液の再生処理に使用されるアルカリ金属化合物Ｍ＋Ｘ−の主要成分として好ましいと思われる。
【００１５】
すなわち、アルカリ金属化合物Ｍ＋Ｘ−がアルカリ金属フッ化物ＭＦまたはアルカリ金属重フッ化物ＭＨＦ２の場合には、下記式（１Ａ−１）や（１Ａ−２）のように、ケイフッ化水素酸塩沈殿の形成と同時にフッ化水素酸ＨＦが形成される。
【００１６】
Ｈ２ＳｉＦ６＋２ＭＦ→Ｍ２ＳｉＦ６↓（沈降）＋２ＨＦ    （１Ａ−１）
Ｈ２ＳｉＦ６＋２ＭＨＦ２→Ｍ２ＳｉＦ６↓（沈降）＋４ＨＦ  （１Ａ−２）
【００１７】
この反応で形成されるフッ化水素酸ＨＦは、ケイ素含有材料の表面処理工程においてシリカ成分ＳｉＯ２とフッ化水素酸ＨＦの反応による下記のケイフッ化水素酸形成反応（２Ａ）で消費されるフッ化水素酸ＨＦを補充することになるので好ましい。
【００１８】
ＳｉＯ２＋６ＨＦ→Ｈ２ＳｉＦ６＋２Ｈ２Ｏ      （２Ａ）
【００１９】
特許文献１２には、フッ化ナトリウム粉末とフッ化カリウム水溶液よりフッ化ナトリウムペレットを製造する方法が開示されている。ただし、特許文献１２には、当該フッ化ナトリウムペレットの用途としてフッ化水素や６フッ化ウランの吸着剤としての用途が開示されているが、廃酸水溶液の再生処理剤としての用途については何も記載されていない。
【先行技術文献】
【特許文献】
【００２０】
【特許文献１】特開２０１３−０４６８８８号公報
【特許文献２】特開２０１１−１６２３８８号公報
【特許文献３】特開２０１２−１４３７３４号公報
【特許文献４】特開２０１１−２０１７７０号公報
【特許文献５】特開２０１１−１５２５４１号公報
【特許文献６】特開２０１１−１３１１２８号公報
【特許文献７】特開２０１２−０５５８４１号公報
【特許文献８】特開２０１４−１１３５８３号公報
【特許文献９】特開２００４−２８３７３６号公報
【特許文献１０】特開２０００−０７２４８２号公報
【特許文献１１】特開２０１４−２１８４１６号公報
【特許文献１２】特開昭６３−２７０３１０号公報
【発明の概要】
【発明が解決しようとする課題】
【００２１】
特許文献８〜１１には、フッ化水素酸およびケイフッ化水素酸を含有する酸性水溶液（廃酸水溶液）に粉末状または水溶液状のアルカリ金属フッ化物や重フッ化物（ＮａＦ、ＫＦ、ＮａＨＦ２、ＫＨＦ２等）を添加することによりケイフッ化水素酸塩の沈殿物を生成させ、それを分離することにより酸性水溶液を再生処理する方法が開示されている。
【００２２】
しかしながら、当該アルカリ金属フッ化物や重フッ化物（ＮａＦ、ＫＦ、ＮａＨＦ２、ＫＨＦ２）の粉末はいずれも容易に粉塵として飛散しやすい性質を有する。したがって、当該アルカリ金属フッ化物や重フッ化物（ＮａＦ、ＫＦ、ＮａＨＦ２、ＫＨＦ２）の粉末を廃酸水溶液の再生に工業規模で大量に用いる場合には、作業中に粉塵が舞い易く作業環境の保全が困難である。
【００２３】
一方、当該アルカリ金属フッ化物やアルカリ金属重フッ化物を水溶液として廃酸水溶液へ添加する場合には、廃酸水溶液への添加工程での粉塵飛散の問題はなくなるが、廃酸水溶液に当該アルカリ金属フッ化物水溶液やアルカリ金属重フッ化物の水溶液を添加すると廃酸水溶液が溶媒として使用される水で希釈されてしまうので、当該酸性水溶液を繰り返し使用することは困難である。
【００２４】
したがって、水溶液状のフッ化物を使用する場合の希釈化への対応策としては、アルカリ金属ケイフッ化水素酸塩の沈殿物の除去後に酸性水溶液を濃縮および組成調整をしてリサイクル使用する方法、または希釈廃液を廃棄する方法が挙げられる。しかしながら、前者の濃縮法では、工程が煩雑となる上にエネルギーコストも余分にかかるので実用的ではない。また、後者の方法は、多量の産業廃棄物を排出するので経済性、および環境保全の観点から好ましくない。
【００２５】
本発明は、以上のような背景を鑑みて、フッ化水素酸およびケイフッ化水素酸を含有する酸性水溶液からケイフッ化水素酸の塩を分離して酸性水溶液を再生処理する操作を、作業環境を低下させることなく、更には環境負荷を増大させることなく、効率的に実施する新技術を提供することを目的とする。
【課題を解決するための手段】
【００２６】
本発明者はこのような目的を達成すべく鋭意研究を重ねた結果、特定のアルカリ金属フッ化物や重フッ化物を主要成分として含む特定組成のアルカリ金属塩組成物から形成されるアルカリ金属塩含有成型体をアルカリ金属塩として用いる場合には、粉塵飛散の問題を起こすことなく（すなわち、作業環境を低下させることなく）、迅速かつ効率的にケイフッ化水素酸塩の沈殿が形成されることを見出し、本発明を完成させた。
【００２７】
即ち、本発明は、下記のアルカリ金属塩含有成型体、酸性水溶液の再生処理方法に使用するアルカリ金属塩成型体、およびそれを用いた酸性水溶液の再生処理方法に関する。
【００２８】
１．アルカリ金属塩Ａ、ならびに、アルカリ金属塩Ｂおよびアルカリ金属塩Ｃの少なくとも一種を含むアルカリ金属塩含有成型体であって、
（１）前記アルカリ金属塩Ａは、フッ化ナトリウム、重フッ化ナトリウム、フッ化カリウムおよび重フッ化カリウムからなる群から選択される少なくとも一種であり、
（２）前記アルカリ金属塩Ｂは、２０℃の水への溶解度が１０ｇ／１００ｍｌ以上であるナトリウム塩および２０℃の水への溶解度が１０ｇ／１００ｍｌ以上であるカリウム塩からなる群から選択される少なくとも一種であり、
（３）前記アルカリ金属塩Ｃは、炭酸ナトリウム、炭酸水素ナトリウム、炭酸カリウムおよび炭酸水素カリウムからなる群から選択される少なくとも一種であり、
（４）前記アルカリ金属塩Ａの含有量が、前記アルカリ金属塩含有成型体の固形分１００質量％あたり、１０質量％以上９９質量％以下であり、前記アルカリ金属塩Ｂの含有量が、前記アルカリ金属塩含有成型体の固形分１００質量％あたり、０質量％以上８５質量％以下であり、前記アルカリ金属塩Ｃの含有量が、前記アルカリ金属塩含有成型体の固形分１００質量％あたり、０質量％以上６０質量％以下であり、
前記アルカリ金属塩Ｂは、アルカリ金属塩Ａおよびアルカリ金属塩Ｃに含まれるアルカリ金属塩を除くものであり、
かつ、前記アルカリ金属塩Ｂと前記アルカリ金属塩Ｃの含有量の総和が、前記アルカリ金属塩含有成型体の固形分１００質量％あたり１質量％以上である、
ことを特徴とするアルカリ金属塩含有成型体。
【００２９】
２．前記アルカリ金属塩Ｂが、塩化ナトリウム、硫酸ナトリウム、硫酸水素ナトリウム、硝酸ナトリウム、酢酸ナトリウム、塩化カリウム、硫酸カリウム、硫酸水素カリウム、硝酸カリウムおよび酢酸カリウムからなる群から選択される少なくとも一種であることを特徴とする上記項１に記載のアルカリ金属塩含有成型体。
【００３０】
３．前記アルカリ金属塩Ａが、フッ化ナトリウムおよび重フッ化ナトリウムからなる群から選択される少なくとも一種であることを特徴とする上記項１または２に記載のアルカリ金属塩含有成型体。 
【００３１】
４．（１）前記アルカリ金属塩Ａは、フッ化ナトリウムおよび重フッ化ナトリウムからなる群から選択される少なくとも一種であり、
（２）前記アルカリ金属塩Ｂは、塩化ナトリウム、硫酸ナトリウム、硫酸水素ナトリウム、硝酸ナトリウムおよび酢酸ナトリウムからなる群から選択される少なくとも一種であり、（３）前記アルカリ金属塩Ｃは、炭酸ナトリウムおよび炭酸水素ナトリウムからなる群から選択される少なくとも一種である、
ことを特徴とする上記項１〜３のいずれかに記載のアルカリ金属塩含有成型体。
【００３２】
５．前記アルカリ金属塩Ａが、フッ化カリウムおよび重フッ化カリウムからなる群から選択される少なくとも一種であることを特徴とする上記項１または２に記載のアルカリ金属塩含有成型体。
【００３３】
６．（１）前記アルカリ金属塩Ａは、フッ化カリウムおよび重フッ化カリウムの少なくとも一種であり、
（２）前記アルカリ金属塩Ｂは、塩化カリウム、硫酸カリウム、硫酸水素カリウム、硝酸カリウムおよび酢酸カリウムからなる群から選択される少なくとも一種であり、
（３）前記アルカリ金属塩Ｃは、炭酸カリウムおよび炭酸水素カリウムの少なくとも一種である、
ことを特徴とする上記項１、２、または５のいずれかに記載のアルカリ金属塩含有成形体。
【００３４】
７．前記アルカリ金属塩Ａの含有量が、前記アルカリ金属塩含有成型体の固形分１００質量％あたり、２５質量％以上９８質量％以下であり、前記アルカリ金属塩Ｂの含有量が、前記アルカリ金属塩含有成型体の固形分１００質量％あたり、０質量％以上６０質量％以下であり、前記アルカリ金属塩Ｃの含有量が、前記アルカリ金属塩含有成型体の固形分１００質量％あたり、０質量％以上５０質量％以下であり、
かつ、前記アルカリ金属塩Ｂと前記アルカリ金属塩Ｃの含有量の総和が、前記アルカリ金属塩含有成型体の固形分１００質量％あたり２質量％以上である、
ことを特徴とする上記項１〜６のいずれかに記載のアルカリ金属塩含有成型体。
【００３５】
８．前記アルカリ金属塩Ａの含有量が、前記アルカリ金属塩含有成型体の固形分１００質量％あたり、４０質量％以上９８質量％以下であり、前記アルカリ金属塩Ｂの含有量が、前記アルカリ金属塩含有成型体の固形分１００質量％あたり、２質量％以上６０質量％以下であり、前記アルカリ金属塩Ｃの含有量が、前記アルカリ金属塩含有成型体の固形分１００質量％あたり、０質量％以上１質量％未満である、上記項１〜６のいずれかに記載のアルカリ金属塩含有成型体。
【００３６】
９．前記アルカリ金属塩Ａの含有量が、前記アルカリ金属塩含有成型体の固形分１００質量％あたり、５０質量％以上９８質量％以下であり、前記アルカリ金属塩Ｂの含有量が、前記アルカリ金属塩含有成型体の固形分１００質量％あたり、０質量％以上１質量％未満であり、前記アルカリ金属塩Ｃの含有量が、前記アルカリ金属塩含有成型体の固形分１００質量％あたり、２質量％以上５０質量％以下である、上記項１〜６いずれかに記載のアルカリ金属塩含有成型体。
【００３７】
１０．前記アルカリ金属塩Ａ、ならびに、前記アルカリ金属塩Ｂおよび前記アルカリ金属塩Ｃの少なくとも一種を含む混合物の圧縮成型物である、上記項１〜９のいずれかに記載のアルカリ金属塩含有成型体。
【００３８】
１１．前記アルカリ金属塩Ａ、ならびに、前記アルカリ金属塩Ｂおよび前記アルカリ金属塩Ｃの少なくとも一種を含む混合物と水からなる含水組成物の成型体およびその乾燥体からなる群より選択される、上記項１〜９のいずれかに記載のアルカリ金属塩含有成型体。
【００３９】
１２．前記アルカリ金属塩Ａ、ならびに、前記アルカリ金属塩Ｂおよび前記アルカリ金属塩Ｃの少なくとも一種を含む混合物と水からなる含水組成物を成型および乾燥して製造される成型体である、上記項１〜９のいずれかに記載のアルカリ金属塩含有成型体。
【００４０】
１３．粒状、ペレット状、タブレット状、板状、またはフレーク状である、上記項１〜１２のいずれかに記載のアルカリ金属塩含有成型体。
【００４１】
１４．フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用する、上記項１〜１３のいずれかに記載のアルカリ金属塩含有成型体。
【００４２】
１５．フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用する、上記項１〜４または上記項７〜１４のいずれかに記載のアルカリ金属塩含有成型体であって、
当該アルカリ金属塩含有成型体に使用されるアルカリ金属塩Ａがフッ化ナトリウムおよび重フッ化ナトリウムからなる群から選択される少なくとも一種であり、
かつ、アルカリ金属塩Ｂがフッ化カリウムおよび重フッ化カリウムからなる群から選択される少なくとも一種であることを特徴とするアルカリ金属塩含有成型体。
【００４３】
１６．フッ化水素酸およびケイフッ化水素酸を含有する酸性水溶液を再生させる方法であって、下記の工程１および２を含む方法；
（工程１）上記項１〜１５のいずれかに記載のアルカリ金属塩含有成型体を前記酸性水溶液に添加して、アルカリ金属ケイフッ化水素酸塩の沈殿物を含む反応液を得る工程、
（工程２）前記沈殿物を工程１で得た反応液から分離する工程。
【００４４】
１７．前記酸性水溶液が３質量％以上の塩酸を含有する上記項１６に記載の方法。
【００４５】
１８．工程１において、上記項３または４に記載のアルカリ金属塩含有成形体を前記酸性水溶液に添加する、上記項１７に記載の方法。
【００４６】
１９．前記酸性水溶液が塩酸を含有しないかまたは塩酸の含有量が３質量％未満である、上記項１６に記載の方法。
【００４７】
２０．工程１において、上記項５または６に記載のアルカリ金属塩含有成形体を前記酸性水溶液に添加する、上記項１９に記載の方法。
【発明の効果】
【００４８】
本発明のアルカリ金属塩含有成型体をフッ化水素酸と不純物であるケイフッ化水素酸を含有する酸性水溶液の再生処理に使用すると、作業環境を低下させることなく効率的に酸性水溶液を再生処理することが可能となった。
【００４９】
すなわち、本発明のアルカリ金属塩含有成型体は、酸性水溶液中に添加した際にはアルカリ金属フッ化物等の微粉末の飛散が防止されるだけでなく、その主要成分であるアルカリ金属塩Ａ（ＮａＦ、ＫＦ、ＮａＨＦ２、ＫＨＦ２）のみからなる成型体と比べて、酸性水溶液中でより迅速に成型体が崩壊し、より速やかに高効率でケイフッ化水素酸塩の沈殿を形成する。
【００５０】
更に驚くべきことには、本発明のアルカリ金属塩含有成型体は、同一組成のアルカリ金属塩の粉体混合物と比べても、酸性水溶液中でより速やかに高効率でケイフッ化水素酸塩の沈殿を形成するという画期的な効果が確認された。
【発明を実施するための形態】
【００５１】
以下、本発明のアルカリ金属塩含有成型体およびそれを用いた酸性水溶液の再生処理方法について詳細に説明する。
【００５２】
＜アルカリ金属塩含有成型体＞
本発明のアルカリ金属塩含有成型体は、アルカリ金属塩Ａ、ならびに、アルカリ金属塩Ｂおよびアルカリ金属塩Ｃの少なくとも一種を含むアルカリ金属塩含有成型体であって、
（１）アルカリ金属塩Ａは、フッ化ナトリウム、重フッ化ナトリウム、フッ化カリウムおよび重フッ化カリウムからなる群から選択される少なくとも一種であり、
（２）アルカリ金属塩Ｂは、２０℃の水への溶解度が１０ｇ／１００ｍｌ以上であるナトリウム塩および２０℃の水への溶解度が１０ｇ／１００ｍｌ以上であるカリウム塩からなる群から選択される少なくとも一種であり
（３）アルカリ金属塩Ｃは、炭酸ナトリウム、炭酸水素ナトリウム、炭酸カリウムおよび炭酸水素カリウムからなる群から選択される少なくとも一種であり、
（４）アルカリ金属塩Ａの含有量が、アルカリ金属塩含有成型体の固形分１００質量％あたり、１０質量％以上９５質量％以下であり、アルカリ金属塩Ｂの含有量が、アルカリ金属塩含有成型体の固形分１００質量％あたり、０質量％以上８５質量％以下であり、アルカリ金属塩Ｃの含有量が、アルカリ金属塩含有成型体の固形分１００質量％あたり、０質量％以上６０質量％以下である。
【００５３】
ただし、前記アルカリ金属塩Ｂは、アルカリ金属塩Ａおよびアルカリ金属塩Ｃに含まれるアルカリ金属塩を除くものであり、且つ、前記アルカリ金属塩Ｂと前記アルカリ金属塩Ｃの含有量の総和が、前記アルカリ金属塩含有成型体の固形分１００質量％あたり１質量％以上であることを特徴とする。
【００５４】
本発明のアルカリ金属塩含有成型体は、アルカリ金属塩Ａ、ならびに、アルカリ金属塩Ｂおよびアルカリ金属塩Ｃの少なくとも一種を含む。つまり、本発明のアルカリ金属塩含有成型体は、１）：アルカリ金属塩Ａとアルカリ金属塩Ｂとアルカリ金属塩Ｃとの混合物、２）：アルカリ金属塩Ａとアルカリ金属塩Ｂとの混合物、そして３）：アルカリ金属塩Ａとアルカリ金属塩Ｃとの混合物、の３つの態様の発明を包含する。
【００５５】
以下、本発明のアルカリ金属塩含有形成体に含有されるアルカリ金属塩Ａ、アルカリ金属塩Ｂ、およびアルカリ金属塩Ｃについて詳述する。
【００５６】
アルカリ金属塩Ａ
アルカリ金属塩Ａは、特に限定されない。具体的には、アルカリ金属フッ化物またはアルカリ金属重フッ化物等のフッ素原子を含むアルカリ金属塩等を挙げることができる。中でも、入手の容易性と価格の実用的な観点から、フッ化ナトリウム、重フッ化ナトリウム、フッ化カリウムおよび重フッ化カリウム等が好ましい。
【００５７】
これらのアルカリ金属フッ化物およびアルカリ金属重フッ化物は、ケイフッ化水素酸と反応して難溶性のアルカリ金属ケイフッ化水素酸塩の沈殿物を生成する際にフッ化水素酸を発生する。すなわち、アルカリ金属塩Ａは、アルカリ金属ケイフッ化水素酸塩の形成と同時にフッ化水素酸の再生・補充にも資するものであり、本発明のアルカリ金属塩含有形成体に含有される各種アルカリ金属塩のなかでも特に重要なアルカリ金属塩である。
【００５８】
ただし、前記の各種のアルカリ金属塩Ａはいずれも極めて容易に飛散して粉塵が舞い上がり易い特性を有し、工業的規模で大量に使用する場合には作業環境を著しく悪化させてしまう問題があった。それに対して、本発明のアルカリ金属塩Ａを含有するアルカリ金属塩含有成型体を用いることにより粉塵の飛散を回避することが可能となり、さらに後述のように迅速な酸性水溶液の処理も可能となった。
【００５９】
アルカリ金属のフッ化物および重フッ化物の中でも、フッ化ナトリウムや重フッ化ナトリウムのようなナトリウム塩は、カリウム塩に比べて入手が容易であり価格も安価であるので工業材料としては魅力的である。しかしながら、フッ化ナトリウムや重フッ化ナトリウムのようなナトリウム塩はカリウム塩と比べて酸性水溶液への溶解度がはるかに低い。したがって、アルカリ金属塩Ａがフッ化ナトリウムや重フッ化ナトリウムのようなナトリウム塩のみからなる成型体を酸性水溶液に添加しても、成型体の崩壊に時間がかかるためアルカリ金属ケイフッ化金属酸塩の沈殿物の生成速度が極めて遅く実用的ではない。
【００６０】
ところが、フッ化ナトリウムや重フッ化ナトリウムのようなナトリウム塩でも後述するアルカリ金属塩Ｂおよびアルカリ金属塩Ｃの少なくとも一種と組み合わせた特定の組成の成型体を作製し、これを酸性水溶液に添加すると、斯かる成型体が短時間で崩壊し、その結果、水に溶解または微分散した各種アルカリ金属塩とケイフッ化水素酸との反応が速やかに進行して、アルカリ金属ケイフッ化金属酸塩の沈殿物が速やかに形成されるようになる。
【００６１】
また、比較的溶解性が良好なフッ化カリウムや重フッ化カリウムの場合でも、後述のアルカリ金属塩Ｂおよびアルカリ金属塩Ｃの少なくとも一種と組み合わせた特定の組成の成型体を作製し、これを酸性水溶液に添加すると、フッ化カリウムまたは重フッ化カリウムの単独の成型体と比べて、より短時間でアルカリ金属ケイフッ化金属酸塩の沈殿物が形成されるようになる。
【００６２】
上記の各種のアルカリ金属塩Ａは、単独で用いることもできるし、２種以上を組み合わせて用いることもできる。
【００６３】
アルカリ金属塩Ｂ
アルカリ金属塩Ｂは、水または酸性水溶液に溶解し易いアルカリ金属塩であり、本発明のアルカリ金属塩含有成型体に含まれる場合には、当該成分が酸性水溶液中で迅速に溶解し、成型体の崩壊を促すことによりアルカリ金属塩Ａの微分散を促進させる。その結果、難溶性のアルカリ金属ケイフッ化金属酸塩の沈殿物の生成を加速させる作用を発揮する。
【００６４】
当該アルカリ金属塩Ｂは、水に溶解しやすいナトリウム塩および水へ溶解しやすいカリウム塩から選択される少なくとも一種である。これらのナトリウム塩またはカリウム塩の２０℃の水への溶解度は、それぞれ１０ｇ／１００ｍｌ以上であり、好ましくは２０ｇ／１００ｍｌ以上であり、特に好ましくは３０ｇ／１００ｍｌ以上である。
【００６５】
アルカリ金属塩Ｂは無水物であってもよいし水和物であってもよいが、水和物の場合には、当該水和物中の無水物に相当する質量が上記の溶解度の要件を満たす必要がある。
【００６６】
本発明においてアルカリ金属塩Ｂとして使用されるアルカリ金属塩は、上記の水への溶解度の要件を満たせばよい。ただし、本発明のアルカリ金属塩含有成型体に使用するアルカリ金属Ｂには、前記のアルカリ金属塩Ａに含まれるアルカリ金属化合物および後記のアルカリ金属塩Ｃに含まれるアルカリ金属化合物は含まれないものとする。
【００６７】
上記の水への溶解度の要件を満たすアルカリ金属塩Ｂの具体例としては、例えば、塩化ナトリウム、硫酸ナトリウム、硫酸水素ナトリウム、硝酸ナトリウム、リン酸二水素ナトリウム、酢酸ナトリウム、塩化カリウム、硫酸カリウム、硫酸水素カリウム、硝酸カリウム、リン酸三カリウム、リン酸水素二カリウム、シュウ酸カリウムおよび酢酸カリウム等を挙げることができるがこれらに限定されるものではない。
【００６８】
上記の各種のアルカリ金属塩Ｂの中でも、塩化ナトリウム、硫酸ナトリウム、硫酸水素ナトリウム、硝酸ナトリウム、酢酸ナトリウム、塩化カリウム、硫酸カリウム、硫酸水素カリウム、硝酸カリウムおよび酢酸カリウムからなる群から選択される少なくとも一種が、入手が容易で安定性に優れているので特に好ましい。
【００６９】
上記の各種のアルカリ金属塩Ｂは、単独で用いることもできるし、２種以上を組み合わせて用いることもできる。
【００７０】
アルカリ金属塩Ｃ
アルカリ金属塩Ｃは、炭酸ナトリウム、炭酸水素ナトリウム、炭酸カリウムおよび炭酸水素カリウムからなる群から選択される少なくとも一種のアルカリ金属塩である。このようなアルカリ金属塩Ｃは、酸性水溶液中で溶解する際に、酸と反応しながら二酸化炭素（炭酸ガス）を発生する。したがって、このようなアルカリ金属Ｃの溶解作用、および二酸化炭素（炭酸ガス）の発生の二重の作用で、アルカリ金属塩含有成型体の崩壊を促すことにより、アルカリ金属塩Ａの溶解または微分散を促進させる作用を発揮する。その結果、難溶性のアルカリ金属ケイフッ化金属酸塩の沈殿物の生成を加速させる作用を発揮する。
【００７１】
上記の各種のアルカリ金属塩Ｃは、単独で用いることもできるし、２種以上を組み合わせて用いることもできる。
【００７２】
なお、アルカリ金属塩Ａ、アルカリ金属塩Ｂ、およびアルカリ金属塩Ｃは無水物であっても良いし、水和物または吸湿体であっても良い。なお、本発明においては、これらのアルカリ金属塩が水和物または吸湿体である場合には、その中に含まれる無水物としての質量を基にアルカリ金属塩含有成形体の組成（質量％）やアルカリ金属塩の水への溶解度等が判断される。
【００７３】
以下、本発明のアルカリ金属塩含有成形体の組成について説明する。
【００７４】
本発明のアルカリ金属塩含有成形体は、アルカリ金属塩Ａ、ならびに、アルカリ金属塩Ｂおよびアルカリ金属塩Ｃの少なくとも一種を含むものである。
【００７５】
本発明のアルカリ金属塩含有成形体においては、アルカリ金属塩Ａの含有量が、アルカリ金属塩含有成型体の固形分１００質量％あたり、１０質量％以上９９質量％以下であり、アルカリ金属塩Ｂの含有量が、アルカリ金属塩含有成型体の固形分１００質量％あたり、０質量％以上８５質量％以下であり、アルカリ金属塩Ｃの含有量が、アルカリ金属塩含有成型体の固形分１００質量％あたり、０質量％以上６０質量％以下である。
【００７６】
なお、アルカリ金属塩Ｂとアルカリ金属塩Ｃの含有量の総和は、アルカリ金属塩含有成型体の固形分１００質量％あたり１質量％以上であり、１質量％未満の場合には、アルカリ金属塩含有成型体の崩壊速度が遅く、その結果、アルカリ金属塩Ａの溶解と微分散および難溶性のアルカリ金属ケイフッ化金属酸塩の沈殿物の生成速度が遅くなり実用的ではない。
【００７７】
また、アルカリ金属塩Ｃの含有量を、アルカリ金属塩含有成型体の固形分１００質量％あたり、６０質量％よりも多くした場合には、当該アルカリ金属塩含有成型体を酸性水溶液に添加した際に発泡が激しすぎて、反応系の制御が困難となるので好ましくない。
【００７８】
以下、本発明のアルカリ金属塩含有成形体に包含される代表的な３つの態様について詳述する。
【００７９】
１）アルカリ金属塩Ａ、アルカリ金属塩Ｂ、およびアルカリ金属塩Ｃを含む場合
本発明のアルカリ金属塩含有成型体の構成成分が、アルカリ金属塩Ａ、アルカリ金属塩Ｂ、およびアルカリ金属塩Ｃの混合物である場合の組成は、アルカリ金属塩Ｂによる成型体崩壊促進作用およびアルカリ金属塩Ｃによる成型体崩壊促進作用を相乗的に発揮し、かつ酸性水溶液中に十分な量のフッ化水素酸を供給することに鑑みて、アルカリ金属塩Ａの含有量を、アルカリ金属塩含有成型体の固形分１００質量％あたり、２５質量％以上９８質量％以下、アルカリ金属塩Ｂの含有量を、アルカリ金属塩含有成型体の固形分１００質量％あたり、０質量％以上６０質量％以下、そしてアルカリ金属塩Ｃの含有量が、アルカリ金属塩含有成型体の固形分１００質量％あたり、０質量％以上５０質量％以下とすることが好ましい。
【００８０】
ただし、前記アルカリ金属塩Ｂと前記アルカリ金属塩Ｃの含有量の総和が、前記アルカリ金属塩含有成型体の固形分１００質量％あたり２質量％以上の組成とすることが好ましい。
【００８１】
２）アルカリ金属塩Ａおよびアルカリ金属塩Ｂを含む場合
本発明のアルカリ金属塩含有成型体の構成成分がアルカリ金属塩Ａおよびアルカリ金属塩Ｂを主成分とする混合物である場合の組成は、アルカリ金属塩Ｂによる成型体崩壊促進作用を発揮し、かつ酸性水溶液中に十分な量のフッ化水素酸を供給させることに鑑みて、アルカリ金属塩Ａの含有量を、アルカリ金属塩含有成型体の固形分１００質量％あたり、４０質量％以上９８質量％以下、そしてアルカリ金属塩Ｂの含有量を、アルカリ金属塩含有成型体の固形分１００質量％あたり、２質量％以上６０質量％以下の組成とすることが好ましい。
【００８２】
アルカリ金属塩Ａの含有量は、アルカリ金属塩含有成型体の固形分１００質量％あたり、通常は４０質量％以上９８質量％以下であるが、より好ましくは４５質量％以上９７質量％以下であり、とくに好ましくは５０質量％以上９６質量％以下である。アルカリ金属塩Ｂの含有量は、アルカリ金属塩含有成型体の固形分１００質量％あたり、通常は２質量％以上６０質量％以下であるが、より好ましくは、４質量％以上５０質量％以下である。
【００８３】
アルカリ金属塩Ｂの含有量が、アルカリ金属塩含有成型体の固形分１００質量％あたり２質量％未満の場合には、成型体の崩壊速度が遅く、その結果、アルカリ金属塩Ａの微分散および難溶性のアルカリ金属ケイフッ化金属酸塩の沈殿物の生成速度が遅くなり実用的ではない。
【００８４】
なお、２）の態様では、アルカリ金属塩として実質的にアルカリ金属塩Ａおよびアルカリ金属塩Ｂからなる態様のアルカリ金属塩含有形成体を特定するが、斯かるアルカリ金属塩含有形成体には、若干量の上記アルカリ金属塩Ｃが意図せずに含まれる事もある。この場合の具体的なアルカリ金属塩Ｃの含有量は、アルカリ金属塩含有形成体の固形分１００質量％あたり、通常は０質量％以上１質量％未満とすることができる。
【００８５】
３）アルカリ金属塩Ａおよびアルカリ金属塩Ｃを含む場合
本発明のアルカリ金属塩含有成型体の構成成分が、アルカリ金属塩Ａおよびアルカリ金属塩Ｃを主成分とする混合物である場合の組成は、アルカリ金属塩Ｃによる成型体崩壊促進作用を発揮し、かつ酸性水溶液中に十分な量のフッ化水素酸を供給させることに鑑みて、アルカリ金属塩Ａの含有量を、アルカリ金属塩含有成型体の固形分１００質量％あたり、５０質量％以上９８質量％以下、そしてアルカリ金属塩Ｃの含有量を、アルカリ金属塩含有成型体の固形分１００質量％あたり、２質量％以上５０質量％以下とすることが好ましい。
【００８６】
アルカリ金属塩Ａの含有量は、アルカリ金属含有成型体の固形分１００質量％あたり、通常は５０質量％以上９８質量％以下であるが、より好ましくは５５質量％以上９７質量％以下であり、特に好ましくは、６０質量％以上９６質量％以下である。
【００８７】
アルカリ金属塩Ｃの含有量は、アルカリ金属含有成型体の固形分１００質量％あたり、通常は２質量％以上５０質量％以下であるが、より好ましくは３質量％以上４５質量％以下であり、特に好ましくは、４質量％以上４０質量％以下である。
【００８８】
アルカリ金属塩Ｃの含有量が、アルカリ金属塩含有成型体の固形分１００質量％あたり、２質量％未満とした場合には、アルカリ金属塩含有成型体の崩壊速度が遅く、その結果、アルカリ金属塩Ａの溶解と微分散および難溶性のアルカリ金属ケイフッ化金属酸塩の沈殿物の生成速度が遅くなり実用的ではない。
【００８９】
なお、３）の態様では、アルカリ金属塩として実質的にアルカリ金属塩Ａおよびアルカリ金属塩Ｃからなる態様のアルカリ金属塩含有形成体を特定するが、斯かるアルカリ金属塩含有形成体には、若干量の上記アルカリ金属塩Ｂが意図せずに含まれる事もある。この場合の具体的なアルカリ金属塩Ｂの含有量は、アルカリ金属塩含有形成体の固形分１００質量％あたり、通常は０質量％以上１質量％未満とすることができる。
【００９０】
本発明のアルカリ金属塩含有成型体は、前記の酸性水溶液へ人力・非人力を問わず、これを安全に添加することが可能な形状の成型体であれば特にそれ以上の制約はない。
【００９１】
本発明で使用されるアルカリ金属塩含有成型体の形状の具体例としては、例えば、粒状、ペレット状、タブレット状、板状小片、フレーク状または破砕片状の成型体が挙げられるがこれに限定されるものではない。
【００９２】
上記のような各種の形状のアルカリ金属塩含有成型体は、以下のような様々な種類の成形機装置や造粒装置で製造することが出来る。その具体例としては、例えば、各種の圧縮成形機、粉体成型機、粉末成形プレス機、打錠成型機、ボール成型機、押し出し成型機、ペレタイザー、ロールグラニュレーター、混練造粒機、押出し造粒機、撹拌造粒機、流動造粒機、転動造粒機、圧縮造粒機、破砕造粒機、解砕造粒機、噴霧乾燥造粒機、鱗片型成型機等が挙げられるがこれらに限定されるものではない。
【００９３】
本発明のアルカリ金属塩含有成型体としては、各種の原料組成物から製造された各種の形状の成型体が使用可能であり、その例としては、例えば、以下のi）またはii)に示す成型体が挙げられる。
【００９４】
ｉ）アルカリ金属塩Ａ、ならびに、アルカリ金属塩Ｂおよびアルカリ金属塩Ｃの少なくとも一種を含む混合物の圧縮成型物。
【００９５】
このような圧縮成型物は、いわゆるプレス成型物であり、具体的形状としては、粒状、ダブレット状、ペレット状、板状等の様々な形状の成型体を挙げることができる。
【００９６】
圧縮成形物を製造するための装置は、各種の圧縮成形装置が使用可能であり特に限定はされない。具体的には、単動式圧縮成型機、複動式圧縮成型機、またはロータリー式圧縮成型機等の圧縮成型装置等を挙げることができる。
【００９７】
なお、プレス条件等の圧縮形成条件は酸性水溶液に添加する時に形が崩れない程度の硬度の圧縮成形物が製造できる程度とすることができる。
【００９８】
具体的には、面圧（成型荷重÷成型体の接触面積）を、通常は０．１トン〜１０トン程度のプレス圧とすることができ、好ましくは０．２トンから８トンである。
【００９９】
ｉｉ）アルカリ金属塩Ａ、ならびに、アルカリ金属塩Ｂおよびアルカリ金属塩Ｃの少なくとも一種を含む混合物と水からなる含水組成物の成型体および／またはその乾燥体。
【０１００】
この成型体の例としては、例えば、アルカリ金属塩Ａ、ならびに、アルカリ金属塩Ｂおよびアルカリ金属塩Ｃの少なくとも一種を含む混合物と水からなる含水組成物を成型し、更に必要に応じて乾燥して製造される成型体を挙げることが出来る。その具体的な製造方法としては、例えば、前記混合物の含水ペースト、または前記混合物の湿潤組成物のような様々な含水率の含水組成物を、前記の各種の成形装置や造粒装置を用いて成型する方法が挙げられる。
【０１０１】
また、このような含水組成物の成型体はあまり含水率が多すぎると当該成型体がもろくなり操作性が低下するし、同伴水分が酸性水溶液の含水率を増加させることにもなるので好ましくない。したがって、当該成型体の含水率が２０質量％よりも多い場合には、乾燥処理を施して含水率を２０質量％以下に下げた乾燥体として使用することが好ましい。
【０１０２】
このような含水組成物の成型体またはその乾燥体の形状としては、粒状、ダブレット状、ペレット状、板状等の様々な形状を挙げることができる。
【０１０３】
原料として使用される含水組成物中の水の含有量は特に制約は無く、幅広い範囲の含水量が採用可能である。この方法に使用される含水組成物の例としては、例えば前記混合物の水性スラリー、前記混合物の含水ペースト、または前記混合物の湿潤組成物等、様々な含水量の含水組成物が挙げられる。
【０１０４】
なお、上記の含水組成物又はその乾燥体を問わず、これらの破砕物も本発明の成形体に包含される。
【０１０５】
破砕の程度は特に限定はされないが、例えば、このような破砕物を酸性水溶液に添加する際に、微粉末が飛散しないようなサイズに破砕したものが好ましく、または、当該破砕物が酸性水溶液の表面に留まることなく沈降する程度に調整することが好ましい。
【０１０６】
上記のｉｉ）を製造する際の中間体である含水組成物の乾燥方法は、特に限定はされず、通常使用される各種の乾燥装置による乾燥法が採用可能である。乾燥条件も特に限定はされない。具体的には、常圧下、減圧下、送風条件下、撹拌または回転条件下、静置条件下、搖動条件下等の各種の条件での乾燥法が採用可能である。乾燥温度は乾燥方式や時間的制約により適宜選択されるものであり、特に限定されない。たとえば、通常は５０℃以上３００℃以下とすることができ、好ましくは７０℃以上２５０℃以下、特に好ましくは９０℃以上２００℃以下である。
【０１０７】
なお、乾燥の程度は本発明のアルカリ金属塩含有成型体の使用条件、操作性や製造コスト等を勘案して適宜選択される。
【０１０８】
上記のｉ）またはｉｉ）にて製造される本発明のアルカリ金属塩含有成型体は、乾燥体であっても良いし多少の水を含む含水体であっても良い。ただし、あまり含水率が多すぎると当該成型体がもろくなり操作性が低下するし、同伴水分が酸性水溶液の含水率を増加させることにもなるので好ましくない。したがって、本発明のアルカリ金属塩含有成型体における含水率は通常は２０質量％以下から選択され、好ましくは１０質量％以下、より好ましくは５質量％以下、特に好ましくは２質量％以下である。なお、当該含水率は、当該成型体の全質量に対する水和水も含めた水の含有率（質量％）を示す。
【０１０９】
上記のｉ）又はｉｉ）に示される含水組成物から製造されたアルカリ金属塩含有成型体は、酸性水溶液中に添加した際にアルカリ金属フッ化物等の微粉末の飛散が防止されるだけでなく、酸性水溶液中で成型体が迅速に崩壊し、速やかにケイフッ化水素酸塩の沈殿を形成するので特に有用である。
【０１１０】
すなわち、フッ化ナトリウムや重フッ化ナトリウムのような水への溶解度が低いアルカリ金属塩と水への溶解度が高いアルカリ金属塩Ｂまたはアルカリ金属塩Ｃを含む含水組成物から製造された成型体の場合には、当該成型体はこれと同一のアルカリ金属塩成分の粉体混合物と比べて、酸性水溶液中でより迅速にケイフッ化水素酸塩の沈殿を形成するので有用である。
【０１１１】
このような含水組成物から製造された形状の成型体による迅速なアルカリ金属塩Ａのみからなる成型体と比べて、酸性水溶液中でより迅速に成型体が崩壊し、より速やかに高効率でケイフッ化水素酸塩の沈殿を形成する。更に驚くべきことには、当該成型体は、アルカリ金属塩Ａ単独の粉体、または同一組成のアルカリ金属塩の粉体混合物と比べても、酸性水溶液中でより速やかに高効率でケイフッ化水素酸塩の沈殿を形成するという画期的な効果が確認された。当該成型体のこのような高い反応性は、成型体の反応性は粉体の反応性よりも低いという一般的な技術常識からは予期出来ないものであり、本発明により初めて確認された工業的に極めて重要な性質である。
【０１１２】
当該成型体を使用した場合にケイフッ化水素酸塩の沈殿を形成させる速度が速くなる作用機構は明らかではないが、例えば、ｉｉ）に記載のアルカリ金属塩含有成型体の場合には、ひとつの仮説として以下のようなメカニズムが推察される。
【０１１３】
すなわち上記のｉｉ）に記載されている含水組成物を使用するアルカリ金属塩含有成型体の製造方法では、フッ化ナトリウム、重フッ化ナトリウム等の水への溶解度が低い、アルカリ金属塩Ａに相当するアルカリ金属塩の粉体である二次粒子の内部に、水に溶けやすいアルカリ金属塩Ｂおよび／またはアルカリ金属塩Ｃに相当するアルカリ金属塩が浸透し、更にはその二次粒子の表面が水に溶けやすいアルカリ金属塩Ｂおよび／またはアルカリ金属塩Ｃに相当するアルカリ金属塩によって被覆された構造の集合体を含むアルカリ金属塩含有成型物が形成される。
【０１１４】
このようにして製造されたアルカリ金属塩含有成型体を酸性水溶液中へ添加すると、水に溶けやすいアルカリ金属塩Ｂおよび／またはアルカリ金属塩Ｃに相当するアルカリ金属塩が迅速に溶解するため、（更にはアルカリ金属塩Ｃが存在する場合には炭酸塩の発泡との相乗効果で）成型体が直ちに崩壊する。それと同時に水への溶解度が低い、アルカリ金属塩Ａに相当するフッ化ナトリウム、重フッ化ナトリウム等の二次粒子が一次粒子に微分散し、斯かる一次粒子がケイフッ化水素酸塩の沈殿を形成させる速度の加速に寄与することが推察される。
【０１１５】
上記の通り、本発明のアルカリ金属塩含有成型体は、例えば、粒状、ペレット状、タブレット状、板状、またはフレーク状等の中から形状を選択できる。これらの形状の中でも粒状、ペレット状またはタブレット状の成型体が、製造が容易であり、操作性も良好であるのでより好ましい。
【０１１６】
本発明のアルカリ金属塩含有成形体は、フッ化水素酸およびケイフッ化水素酸を含有する酸性水溶液に添加することにより、アルカリ金属ケイフッ化水素酸塩の沈殿物を生成させることができ、斯かる沈殿物を酸性水溶液から分離することにより酸性水溶液を再生処理する方法に、特に好適に用いることができる。
【０１１７】
なお、特許文献１２には、フッ化ナトリウム粉末とフッ化カリウム水溶液よりフッ化ナトリウムペレットを製造する方法が開示されている。ただし、特許文献１２には、当該フッ化ナトリウムペレットが高い圧縮強度を有するのでフッ化水素や６フッ化ウラン等のフッ化物ガスの吸着剤として有用であることが開示されているが、本発明のような酸性水溶液中での易崩壊性を利用した廃酸水溶液の再生処理剤としての用途については何も記載されていない。
【０１１８】
一般的に、フッ化水素酸含有酸性水溶液を用いて各種のガラス材料やシリコン材料のエッチング、洗浄等の表面処理をすると、珪素成分とフッ化水素酸とが反応して生じるケイフッ化水素酸（Ｈ２ＳｉＦ６、フルオロ珪酸）が酸性水溶液中に溶出する。このようなフッ化水素酸を含有する酸性水溶液を再使用または繰り返し使用すると、次第に酸性水溶液中のケイフッ化水素酸濃度が上昇し、その結果、表面処理能力が次第に低下する。
【０１１９】
本発明のアルカリ金属塩含有成型体は、ガラス等の表面処理工程で形成されるケイフッ化水素酸を不溶性塩として酸性水溶液中に析出させることができるので、これを不純物として酸性水溶液から除去して、酸性水溶液を再生する処理剤として有用である。
【０１２０】
なお、当該フッ化水素酸含有酸性水溶液に含まれる酸成分は特に限定はされない。例えば、塩酸、硝酸、硫酸、リン酸、ホウ酸等の無機酸、ギ酸、酢酸、シュウ酸、クエン酸、乳酸等の有機酸等が挙げられる。これらの酸成分は、２種以上を組み合わせて酸性水溶液に含まれるものとすることができる。
【０１２１】
＜アルカリ金属塩含有成形体を用いた酸性水溶液の再生処理方法＞
本発明のフッ化水素酸およびケイフッ化水素酸を含有する酸性水溶液を再生させる方法は、以下の工程１および工程２を含むものである。
【０１２２】
（工程１）本発明のアルカリ金属塩含有形成体をフッ化水素酸およびケイフッ化水素酸を含有する酸性水溶液に添加して、アルカリ金属ケイフッ化水素酸塩の沈殿物を含む反応液を得る工程、
（工程２）前記沈殿物を、工程１で得た反応液から分離する工程。
【０１２３】
１）工程１について
本発明のフッ化水素酸およびケイフッ化水素酸を含有する酸性水溶液を再生させる方法における工程１は、本発明のアルカリ金属塩含有形成体を、フッ化水素酸およびケイフッ化水素酸を含有する酸性水溶液に添加して、アルカリ金属ケイフッ化水素酸塩の沈殿物を含む反応液を得る工程である。
【０１２４】
フッ化水素酸およびケイフッ化水素酸を含有する酸性水溶液にアルカリ金属塩Ａ、ならびに、アルカリ金属塩Ｂおよびアルカリ金属塩Ｃからなる群から選択される少なくとも一種を含むアルカリ金属塩含有成型体を添加すると、これらのアルカリ金属塩は下記の各式（１Ｂ）、（２Ｂ）および（３Ｂ）で示されるように、ケイフッ化水素酸と反応して不溶性のケイフッ化水素酸塩を形成する。
【０１２５】
〔アルカリ金属塩Ａの反応例〕
２ＭＦ＋Ｈ２ＳｉＦ６→Ｍ２ＳｉＦ６↓＋２ＨＦ                （１Ｂ）
〔アルカリ金属塩Ｂの反応例（塩化物の例）〕
２ＭＣｌ＋Ｈ２ＳｉＦ６→Ｍ２ＳｉＦ６↓＋２ＨＣｌ            （２Ｂ）
〔アルカリ金属塩Ｃの反応例〕
Ｍ２ＣＯ３＋Ｈ２ＳｉＦ６→Ｍ２ＳｉＦ６↓＋Ｈ２Ｏ＋ＣＯ２    （３Ｂ）
なお、上記式（１Ｂ）〜（３Ｂ）におけるＭは、Ｎａ原子またはＫ原子を表す。
【０１２６】
したがって、酸性水溶液中に含有するケイフッ化水素酸から、不溶性のケイフッ化水素酸塩を形成させるために必要な、工程１にて添加する本発明のアルカリ金属塩含有成形体の量は、上記式（１）、（２）および（３）と酸性水溶液中のケイフッ化水素酸の量を基にして見積もることが出来る。
【０１２７】
具体的には酸性水溶液に添加するアルカリ金属塩Ａ、ならびに、アルカリ金属塩Ｂおよびアルカリ金属塩Ｃの少なくとも一種を含むアルカリ金属塩含有成型体中のアルカリ金属イオンの総量に換算して、酸性水溶液中に含有するケイフッ化水素酸の全量を沈殿させるための理論量の４０％以上１００％以下程度とすることができる。
【０１２８】
理論量より多いアルカリ金属イオンを添加した場合には、ケイフッ化水素酸塩を除去した酸性水溶液中に過剰のアルカリ金属イオンが残存するので、このようなアルカリ金属塩含有成型体を添加した処理後の酸性水溶液は再使用（リサイクル使用）には適さないため好ましくない。
【０１２９】
一方、再使用する酸性水溶液に多少のケイフッ化水素酸が残留していても、ガラス材料やシリコン材料の表面処理能力を大きく損なうことはない。例えば、再使用する酸性水溶液中に、９質量％以下のケイフッ化水素酸を含有する場合でも、ガラス材料やシリコン材料の表面処理に使用可能である。
【０１３０】
このような事情に鑑みて、工程１にて酸性水溶液に添加する本発明のアルカリ金属塩含有成型体は、これに含まれるアルカリ金属イオンの総量に換算して、理論量の４０モル％以上１００モル％以下とすることができ、好ましくは４５モル％以上９８モル％以下、特に好ましくは５０モル％以上９５モル％以下である。
【０１３１】
工程１にて添加する本発明のアルカリ金属塩含有成型体は、フッ化水素酸またはケイフッ化水素酸と反応した際に、酸性水溶液に存在するイオン種と同じイオン種を生成するアルカリ金属塩を含有するものを使用すると、再生した酸性水溶液中のイオン種が変化しないので特に好ましい。したがって、アルカリ金属塩Ａはケイフッ化水素酸と反応してフッ化水素酸を生成するので特に好ましい。
【０１３２】
同じイオン種で無くとも、酸性水溶液中のイオン種を変化させないアルカリ金属塩を含有するアルカリ金属塩含有成型体を用いることが好ましい。具体的には、フッ化水素酸およびケイフッ化水素酸と反応して二酸化炭素を発生するアルカリ金属塩Ｃも、二酸化炭素が酸性水溶液外へ放出されアルカリ金属以外のイオン種が残留しないので、本発明のアルカリ金属塩含有成型体に含有されることが好ましい。
【０１３３】
また、工程１にて用いられる本発明のアルカリ金属塩含有成型体に含まれるアルカリ金属塩Ｂとしては、各種の水への溶解性が高いアルカリ金属塩が使用可能であるが、酸成分としてフッ化水素酸およびケイフッ化水素酸以外の酸を含む場合には、アルカリ金属塩Ｂとしてはそれぞれの酸に対応したイオン種を含有するアルカリ金属塩を使用することが好ましい。
【０１３４】
例えば、塩酸含有溶液に対しては塩化物を、硫酸含有溶液に対しては硫酸塩または硫酸水素塩を、硝酸含有溶液に対しては硝酸塩を使用することが好ましい。
【０１３５】
再生処理対象の酸性水溶液がフッ化水素酸およびケイフッ化水素酸以外に、更に塩酸を含有する場合には、ケイフッ化水素酸カリウム塩はいったん沈殿を形成してもその沈殿が酸性水溶液に再溶解しやすいということが報告されている。一方、ケイフッ化水素酸ナトリウム塩は、対照的に塩酸含有酸性水溶液にも再溶解しにくいという特性を有する。このような性質に鑑みて、塩酸を含有する酸性水溶液の再生に使用するアルカリ金属塩含有成型体の構成成分は、ナトリウム塩が主成分であることが好ましい。
【０１３６】
具体的には、フッ化水素酸およびケイフッ化水素酸を含有する酸性水溶液が、３質量％以上の塩酸を含有する場合、工程１にて酸性水溶液に添加する本発明のアルカリ金属塩含有成型体は、アルカリ金属塩Ａとして、フッ化ナトリウムおよび重フッ化ナトリウムからなる群から選択される少なくとも一種を含むものであることが好ましい。
【０１３７】
更に、アルカリ金属塩Ａとして、フッ化ナトリウム、重フッ化ナトリウムからなる群から選択される少なくとも一種、アルカリ金属塩Ｂとして、塩化ナトリウム、硫酸ナトリウム、硫酸水素ナトリウム、硝酸ナトリウムおよび酢酸ナトリウムからなる群から選択される少なくとも一種、およびアルカリ金属塩Ｃとして、炭酸ナトリウムおよび炭酸水素ナトリウムからなる群から選択される少なくとも一種を含むアルカリ金属塩含有成型体であることが好ましい。上記のアルカリ金属塩Ｂの中でも、塩化ナトリウムまたは塩化ナトリウムを主成分とする混合塩を使用した場合には、再生される酸性水溶液中のイオン種の変化が無いか、または少ないので特に有用である。また、塩化ナトリウムは容易に入手可能で安価であるという点でも好ましい。
【０１３８】
一方で、フッ化水素酸およびケイフッ化水素酸を含有する酸性水溶液が塩酸を含有しないかまたは３質量％未満の塩酸の含有量である場合、工程１にて酸性水溶液に添加する本発明のアルカリ金属塩含有成型体は、アルカリ金属塩Ａとして溶解性に優れたフッ化カリウムおよび重フッ化カリウムからなる群から選択される少なくとも一種を含むものであることが好ましい。
【０１３９】
更に、アルカリ金属塩Ａとして、フッ化カリウムおよび重フッ化カリウムからなる群より選択される少なくとも一種、アルカリ金属塩Ｂとして、塩化カリウム、硫酸カリウム、硫酸水素カリウム、硝酸カリウムおよび酢酸カリウムからなる群から選択される少なくとも一種、およびアルカリ金属塩Ｃとして、炭酸カリウムおよび炭酸水素カリウムからなる群より選択される少なくとも一種を含むアルカリ金属塩含有成型体であることが好ましい。
【０１４０】
工程１では、通常は酸性水溶液を撹拌しながらアルカリ金属含有成型体を投入する。
このよう撹拌条件下では、撹拌しない場合に比べて添加したアルカリ金属塩含有成型体の崩壊が加速される。その結果、短時間でアルカリ金属塩とケイフッ化水素酸の反応が進行し、そしてケイフッ化水素酸塩の沈殿形成がより迅速に進行するので好ましい。
【０１４１】
このような撹拌工程は、公知の方法が適用可能であり特に限定はされない。例えば、各種の形状の撹拌羽根による撹拌、または空気吹込み撹拌等が適用可能である。
【０１４２】
なお、アルカリ金属塩含有成型体がアルカリ金属塩Ｃを含む場合、これを酸性水溶液中に添加した際に二酸化炭素ガスが発生して発泡するので、その気泡による撹拌効果を利用できる場合がある。例えば、アルカリ金属塩含有成型体中のアルカリ金属塩Ｃの含有量によっては、上記発泡による撹拌作用により外部動力による撹拌工程が無くとも、または軽度の撹拌工程に供することで、上記の撹拌工程を同様に、短時間でのアルカリ金属塩とケイフッ化水素酸との反応の進行、そしてケイフッ化水素酸塩の沈殿形成の迅速な進行が期待される。
【０１４３】
２）工程２について
本発明のフッ化水素酸およびケイフッ化水素酸を含有する酸性水溶液を再生させる方法における工程２は、工程１にて得られたアルカリ金属ケイフッ化水素酸塩の沈殿物を、工程１によって得られた反応液から分離する工程である。
【０１４４】
分離手段は特に限定されることはなく、公知の方法を採用することができる。例えば、遠心操作、濾過、膜分離等の固液分離の方法が挙げられる。
【０１４５】
このような、上記工程（１）および工程（２）を含む方法によって得られる再生酸性水溶液は、そのままガラスまたはシリコン材料などの処理に再利用することが出来る。
【実施例】
【０１４６】
以下に、本発明をより詳細に説明するための実施例を示す。ただし、本発明は斯かる実施例に限定されない。
【０１４７】
実施例１  圧縮成型体と混合粉体〔ＨＦ―ＨＣｌ廃液〕
ＮａＦ粉体、ＮａＣｌ粉体およびＮａ２ＣＯ３粉体を、ＮａＦ：ＮａＣｌ：Ｎａ２ＣＯ３＝３７．５：３７．５：２５の質量比（以下、組成比と呼ぶことがある）で混合して粉体混合物を作製し、これを手動プレス機（エヌピーシステム（株）テーブルプレス）を使用し、面圧３．４ｔの荷重をかけ成型して圧縮形成体を作製した。この時の成型体は１錠あたり約１ｇの丸型タブレット（１４×１４×１ｍｍ）である。
【０１４８】
この圧縮成型体１錠の重量に合わせて、理論値計算でＨ２ＳｉＦ６の５０％除去当量になるように廃液量を調整し、上記圧縮成型体１錠（１．０ｇ）を廃酸モデル水溶液（２７．６ｇ）に添加すると炭酸塩の反応による発泡が始まった。当該反応溶液を撹拌せずに３時間静置後、遠心分離（２０００ｒｐｍ、１０分）を行い、上清を電位差滴定装置にて非水滴定および中和滴定分析に供し、各種濃度を求めた。その結果を基に、ケイフッ化水素酸の反応率と除去率を算出した。
【０１４９】
また、比較例として、同じ組成比で同一質量の混合粉体を作製し、それを上記圧縮成型体の場合と同様の条件で廃酸モデル水溶液と反応および処理して評価した。その結果をまとめて表１に示す。
【０１５０】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１５１】
【表１】
2017186221.tif 000002
【０１５２】
表１から表９において、除去率とは被処理廃液からのケイフッ化水素酸の除去率を表し
、除去効率とは、理論除去率（５０％）対する実際の除去率の割合を表す。
【０１５３】
表１から、圧縮成形体を使用した場合には混合粉体を使用した場合よりもケイフッ化水素酸の除去率および除去効率が大幅に高くなることが明らかとなった。さらに、廃液へ圧縮成形体を添加する場合には、混合粉体を添加する場合と比べてアルカリ金属塩微粉末の飛散も少ない事が明らかとなった。
【０１５４】
実施例２  破砕体状成型体（湿潤組成物からの成型法：３成分）〔ＨＦ−ＨＣｌ廃液〕ＮａＦ粉体、ＮａＣｌ粉体、およびＮａ２ＣＯ３粉体をＮａＦ：ＮａＣｌ：Ｎａ２ＣＯ３＝３７．５：３７．５：２５の組成比で混合した粉体混合物１００質量％に対して水を２０質％添加し、湿潤させた組成物をバットに移し、２００℃で２時間乾燥させデシケーターで放冷後破砕して破砕体状成型体を作製した。このようにして作製された破砕体状成型体の各破砕片の寸法（縦、横、高さ）は大部分が１ｍｍ以上であった。
【０１５５】
被処理廃液２５．０ｇに上記製造方法により作成した破砕体状成型体１．０ｇを添加し炭酸塩の反応による発泡が緩やかになったところで、ボルテックスミキサーで１分間強撹拌した。その後、遠心分離（２０００ｒｐｍ、１０分）を行い、上清を電位差滴定装置にて非水滴定および中和滴定分析に供し、各種成分を求めた。
【０１５６】
また、比較例として、上記の破砕体状成型体と同一組成で同一質量の混合粉体を廃液へ添加し、同一条件で反応および処理してケイフッ化水素酸の除去率と反応率を評価した。結果を表２に示す。
【０１５７】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１５８】
【表２】
2017186221.tif 000003
【０１５９】
表２から、当該破砕体状成型体を使用した場合には、混合粉体を使用した場合に比べてケイフッ化水素酸の除去率および反応率が上昇することが明らかとなった。また、当該破砕体状成型体を廃液へ添加する場合には、混合粉体を添加する場合と比べてアルカリ金属塩微粉末の飛散も少ない事が明らかとなった。
【０１６０】
実施例３  破砕体状成型体（湿潤組成物からの成型法：２成分）〔ＨＦ−ＨＣｌ廃液〕
ＮａＦ粉体とＮａＣｌ粉体をＮａＦ：ＮａＣｌ＝５０：５０の組成比で混合した粉体混合物１００質量％に対して水を３３質量％添加し、湿潤させた組成物をバットに移し、２００℃で２時間乾燥させデシケーターで放冷後破砕して破砕体状成型体を作製した。このようにして作製された破砕体状成型体の各破砕片の寸法（縦、横、高さ）は大部分が１ｍｍ以上であった。
【０１６１】
被処理廃液２５．０ｇに上記製造方法により作成した破砕体状成型体１．０ｇを添加し炭酸塩の反応による発泡が緩やかになったところで、ボルテックスミキサーで１分間強撹拌した。その後、遠心分離（２０００ｒｐｍ、１０分）を行い、上清を電位差滴定装置にて非水滴定および中和滴定分析し各種成分を求めた。
【０１６２】
また、比較例として、上記の破砕体状成型体と同一組成で同一質量の混合粉体を廃液へ添加し、同一条件で反応および処理してケイフッ化水素酸の除去率と反応率を評価した。結果を表３に示す。
【０１６３】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１６４】
【表３】
2017186221.tif 000004
【０１６５】
表３から、当該破砕体状成型体を使用した場合には、混合粉体を使用した場合に比べてケイフッ化水素酸の除去率および反応率が上昇することが明らかとなった。また、当該破砕体状成型体を廃液へ添加する場合には、混合粉体を添加する場合と比べてアルカリ金属塩微粉末の飛散も少ない事が明らかとなった。
【０１６６】
実施例４  圧縮成型体（圧縮成型法）３成分〔ＨＦ−ＨＣｌ廃液〕
ＮａＦ粉体（Ａ）、ＮａＣｌ粉体（Ｂ）、およびＮａ２ＣＯ３粉体（Ｃ）を下記表４に示す組成比で混合して粉体混合物を作製し、これを手動プレス機（エヌピーシステム（株）テーブルプレス）を使用し、面圧３．４ｔの荷重をかけ成型して圧縮形成体を作製した。この時の成型体は１錠あたり約１ｇの丸型タブレット（１４×１４×１ｍｍ）である。
【０１６７】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。５分間の撹拌後、これを固液分離し、その上清を電位差滴定装置にて非水滴定および中和滴定分析に供して、各種成分を求めた。
【０１６８】
また、比較例として、ＮａＦのみの圧縮成形体（上記の３成分系成型体と同一成型条件、同一形状）を作製し、それを廃酸モデル液へ添加し、上記の３成分圧縮成型体の場合と同一条件で反応および処理してケイフッ化水素酸の除去率と反応率を評価した。その結果をまとめて表４に示す。
【０１６９】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１７０】
【表４】
2017186221.tif 000005
【０１７１】
表４から、ＮａＦのみの圧縮成型体よりも３成分の圧縮成型体の方がケイフッ化水素酸の除去率および反応率が上昇することが明らかとなった。
【０１７２】
実施例５  圧縮成型体（湿潤体の圧縮成型法）３成分〔ＨＦ−ＨＣｌ廃液〕  ＮａＦ粉体（Ａ）、ＮａＣｌ粉体（Ｂ）、およびＮａ２ＣＯ３粉体（Ｃ）を下記表５に示す組成比で混合した混合粉体１００質量％に５質量％の水を添加し湿潤させた湿潤混合体を作製した。これを手動プレス機（エヌピーシステム（株）テーブルプレス）を使用し、面圧３．４ｔの荷重をかけ成型して圧縮形成体を作製した。成型物は２４時間以上大気圧化に放置後、検証に使用した。この時の成型体は１錠あたり約１ｇの丸型タブレット（１４×１４×１ｍｍ）である
【０１７３】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。５分間の撹拌後、これを固液分離し、その上清を電位差滴定装置にて非水滴定および中和滴定分析に供して、各種成分を求めた。
【０１７４】
また、比較例として、ＮａＦのみの圧縮成形体（上記の３成分系成型体と同一成型条件、同一形状）を作製し、それを廃酸モデル液へ添加し、上記の３成分圧縮成型体の場合と同一条件で反応および処理してケイフッ化水素酸の除去率と反応率を評価した。その結果をまとめて表５に示す。
【０１７５】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１７６】
【表５】
2017186221.tif 000006
【０１７７】
表５から、ＮａＦのみの圧縮成型体よりも３成分の圧縮成型体の方がケイフッ化水素酸の除去率および反応率が大幅に上昇することが明らかとなった。
【０１７８】
実施例６  圧縮成型体（湿潤体の圧縮成型法：２成分）〔ＨＦ−ＨＣｌ廃液〕
ＮａＦ粉体（Ａ）およびＮａＣｌ粉体（Ｂ）を下記表６に示す各組成比で混合した混合粉体１００質量％に５質量％の水を添加し、湿潤させた湿潤混合体を作製した。これを手動プレス機（エヌピーシステム（株）テーブルプレス）を使用し、面圧３．４ｔの荷重をかけ成型して圧縮形成体を作製した。成型物は２４時間以上大気圧化に放置後、検証に使用した。この時の成型体は１錠あたり約１ｇの丸型タブレット（１４×１４×１ｍｍ）である。
【０１７９】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。５分間の撹拌後、これを固液分離し、これを固液分離し、その上清を電位差滴定装置にて非水滴定および中和滴定分析に供して、各種成分を求めた。
【０１８０】
また、比較例として、ＮａＦのみの圧縮成形体（上記の２成分系成型体と同一成型条件、同一形状）を作製し、それを廃酸モデル液へ添加し、上記の２成分圧縮成型体の場合と同一条件で反応および処理してケイフッ化水素酸の除去率と反応率を評価した。その結果をまとめて表６に示す。
【０１８１】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している。
【０１８２】
【表６】
2017186221.tif 000007
【０１８３】
表６から、ＮａＦのみの圧縮成型体よりも２成分の圧縮成型体の方がケイフッ化水素酸の除去率および反応率が大幅に上昇することが明らかとなった。
【０１８４】
実施例７  圧縮成型体（湿潤体の圧縮成型法：２成分）〔ＨＦ−ＨＣｌ廃液〕
ＮａＦ粉体（Ａ）およびＮａ２ＣＯ３粉体（Ｃ）を下記表７に示す各組成比で混合した混合粉体１００質量％に５質量％の水を添加し、湿潤させた湿潤混合体を作製した。これを手動プレス機（エヌピーシステム（株）テーブルプレス）を使用し、面圧３．４ｔの荷重をかけ成型して圧縮形成体を作製した。成型物は２４時間以上大気圧化に放置後、検証に使用した。この時の成型体は１錠あたり約１ｇの丸型タブレット（１４×１４×１ｍｍ）である。
【０１８５】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。５分間の撹拌後、これを固液分離し、その上清を電位差滴定装置にて非水滴定および中和滴定分析に供して、各種成分を求めた。
【０１８６】
また、比較例として、ＮａＦのみの圧縮成形体（上記の２成分系成型体と同一成型条件、同一形状）を作製し、それを廃酸モデル液へ添加し、上記の２成分圧縮成型体の場合と同一条件で反応および処理してケイフッ化水素酸の除去率と反応率を評価した。その結果をまとめて表７に示す。
【０１８７】
なお、廃酸モデル水溶液（被処理廃液）の調製には５５％フッ化水素酸（工業用、森田化学工業（株））、３５％塩酸（工業用、巽合成化学（株））、ヘキサフルオロけい酸（鹿一級、関東化学（株））を使用し、表中の濃度になるよう調製している
【０１８８】
【表７】
2017186221.tif 000008
【０１８９】
表７から、ＮａＦのみの圧縮成型体よりも２成分の圧縮成型体の方がケイフッ化水素酸の除去率および反応率が格段に向上することがわかった。
【０１９０】
実施例８  圧縮成型体（圧縮成型法：３成分）〔ＨＦ−ＨＮＯ３廃液〕
ＮａＦ粉体、ＮａＣｌ粉体およびＮａ２ＣＯ３粉体をＮａＦ：Ｎａ２ＮＯ３：Ｎａ２ＣＯ３＝３７．５：３７．５：２５の組成比で混合した粉体混合物を手動プレス機（エヌピーシステム（株）テーブルプレス）を使用し、面圧３．４ｔの荷重をかけ成型して圧縮形成体を作製した。この時の成型体は１錠あたり約１ｇの丸型タブレット（１４×１４×１ｍｍ）である。
【０１９１】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。５分間の撹拌後、これを固液分離し、その上清をイオンクロマト分析により各種成分を求めた。
【０１９２】
また、比較例として、ＮａＦのみの圧縮成形体（上記の３成分系成型体と同一形状、同一質量）と圧縮成形前の混合Ｎａ塩粉体を作製し、ＮａＦ圧縮成型体は廃酸モデル液Ｉへ添加し、圧縮成形前の混合Ｎａ塩粉体は廃酸モデル液ＩＩへ添加して上記の圧縮成型体の場合と同一条件で反応および処理してケイフッ化水素酸の除去率と反応率を評価した。結果を表８に示す。
【０１９３】
なお、廃酸モデル水溶液Ｉ・ＩＩ（被処理廃液Ｉ・ＩＩ）の調製には５５％フッ化水素酸（工業用、森田化学工業（株））、４２°ボーメ硝酸（工業用宇部興産）、ヘキサフルオロけい酸（鹿一級、関東化学（株））を使用し、表中の濃度になるよう調製している。
【０１９４】
【表８】
2017186221.tif 000009
【０１９５】
表８から、被処理液Ｉに添加した比較例５ＮａＦ単成分のみの圧縮成型体よりも実施例
８の３成分の圧縮成型体の方がケイフッ化水素酸の除去率および反応率が格段に向上することがわかった。
【０１９６】
また、被処理液ＩＩに添加した比較例６の混合紛体を添加した時の結果と比較しても除去率・除去効率が高いことが確認され、成型加工しても粉体添加時と同等以上の効果を得られることが分かった。さらに、圧縮成型体の方が、反応時の飛沫の飛散が少ないことが明らかとなった。
【０１９７】
実施例９  圧縮成型体（圧縮成型法：３成分）〔ＨＦ−Ｈ２ＳＯ４廃液〕
ＫＦ粉体、Ｋ２ＳＯ４粉末およびＫ２ＣＯ３粉末を、ＫＦ：Ｋ２ＳＯ４：Ｋ２ＣＯ３＝２９：４６：２５の組成比で混合した粉体混合物を手動プレス機（エヌピーシステム（株）テーブルプレス）を使用し、面圧３．４ｔの荷重をかけ成型して圧縮形成体を作製した。
この時の成型体は１錠あたり約１ｇの丸型タブレット（１４×１４×１ｍｍ）である。
【０１９８】
この圧縮成型体１錠の重量に合わせて、理論値計算でＨ２ＳｉＦ６の５０％除去当量になるよう廃液量を調整し、上記成型体をスターラー（ＭＡＧＮＥＳＴＥＲ  ＭＧＭ−６６）で撹拌中（スピード目盛３）の廃液に投入した。２．５分間の撹拌後、これを固液分離し、その上清を滴定分析に供して各種成分を求めた。
【０１９９】
また、比較例として、上記の圧縮成型体の同一組成、同一質量の混合粉体とＫＦのみの同一質量の圧縮成型体を作製し、それを廃液へ添加し、上記の圧縮成型体の場合と同一条件で反応および処理してケイフッ化水素酸の除去率と反応率を評価した。結果を表９に示す。
【０２００】
なお、廃酸モデル水溶液（被処理廃液）の調製には５５％フッ化水素酸（工業用、森田化学工業（株））、５０°ボーメ硫酸（工業用関東電化工業（株））、ヘキサフルオロけい酸（鹿一級、関東化学（株））を使用し、表中の濃度になるよう調製している
【０２０１】
【表９】
2017186221.tif 000010
【０２０２】
表９から、比較例７のＫＦ単成分のみの圧縮成型体よりも３成分の圧縮成型体の方がケイフッ化水素酸の除去率および反応率が上昇することが明らかとなった。また、比較例８の混合粉体添加時の結果と比較しても除去率が高いことが確認され、成型加工しても粉体添加時よりも優れたケイフッ化水素酸除去効果を得られる。さらに、圧縮成形体の方が、混合粉体と比べて反応時に飛沫の飛散が少ないことが明らかとなった。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
アルカリ金属塩Ａ、ならびに、アルカリ金属塩Ｂおよびアルカリ金属塩Ｃの少なくとも一種を含むアルカリ金属塩含有成型体であって、
（１）前記アルカリ金属塩Ａは、フッ化ナトリウム、重フッ化ナトリウム、フッ化カリウムおよび重フッ化カリウムからなる群から選択される少なくとも一種であり、
（２）前記アルカリ金属塩Ｂは、２０℃の水への溶解度が１０ｇ／１００ｍｌ以上であるナトリウム塩および２０℃の水への溶解度が１０ｇ／１００ｍｌ以上であるカリウム塩からなる群から選択される少なくとも一種であり、
（３）前記アルカリ金属塩Ｃは、炭酸ナトリウム、炭酸水素ナトリウム、炭酸カリウムおよび炭酸水素カリウムからなる群から選択される少なくとも一種であり、
（４）前記アルカリ金属塩Ａの含有量が、前記アルカリ金属塩含有成型体の固形分１００質量％あたり、１０質量％以上９９質量％以下であり、前記アルカリ金属塩Ｂの含有量が、前記アルカリ金属塩含有成型体の固形分１００質量％あたり、０質量％以上８５質量％以下であり、前記アルカリ金属塩Ｃの含有量が、前記アルカリ金属塩含有成型体の固形分１００質量％あたり、０質量％以上６０質量％以下であり、
前記アルカリ金属塩Ｂは、アルカリ金属塩Ａおよびアルカリ金属塩Ｃに含まれるアルカリ金属塩を除くものであり、
かつ、前記アルカリ金属塩Ｂと前記アルカリ金属塩Ｃの含有量の総和が、前記アルカリ金属塩含有成型体の固形分１００質量％あたり１質量％以上であり、
フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用することを特徴するアルカリ金属塩含有成型体。
【請求項２】
金属塩Ｂが、塩化ナトリウム、硫酸ナトリウム、硫酸水素ナトリウム、硝酸ナトリウム、酢酸ナトリウム、塩化カリウム、硫酸カリウム、硫酸水素カリウム、硝酸カリウムおよび酢酸カリウムからなる群から選択される少なくとも一種であることを特徴とする、請求項１に記載のアルカリ金属塩含有成型体。
【請求項３】
前記アルカリ金属塩Ａが、フッ化ナトリウムおよび重フッ化ナトリウムからなる群から選択される少なくとも一種であることを特徴とする、請求項１または２に記載のアルカリ金属塩含有成型体。
【請求項４】
（１）前記アルカリ金属塩Ａは、フッ化ナトリウムおよび重フッ化ナトリウムからなる群から選択される少なくとも一種であり、
（２）前記アルカリ金属塩Ｂは、塩化ナトリウム、硫酸ナトリウム、硫酸水素ナトリウム、硝酸ナトリウムおよび酢酸ナトリウムからなる群から選択される少なくとも一種であり、
（３）前記アルカリ金属塩Ｃは、炭酸ナトリウムおよび炭酸水素ナトリウムからなる群から選択される少なくとも一種である、ことを特徴とする、請求項１〜３のいずれかに記載のアルカリ金属塩含有成型体。
【請求項５】
前記アルカリ金属塩Ａが、フッ化カリウムおよび重フッ化カリウムからなる群から選択される少なくとも一種であることを特徴とする、請求項１または２に記載のアルカリ金属塩含有成型体。
【請求項６】
（１）前記アルカリ金属塩Ａは、フッ化カリウムおよび重フッ化カリウムの少なくとも一種であり、
（２）前記アルカリ金属塩Ｂは、塩化カリウム、硫酸カリウム、硫酸水素カリウム、硝酸カリウムおよび酢酸カリウムからなる群から選択される少なくとも一種であり、
（３）前記アルカリ金属塩Ｃは、炭酸カリウムおよび炭酸水素カリウムの少なくとも一種である、ことを特徴とする、請求項１、２、または５のいずれかに記載のアルカリ金属塩含有成形体。
【請求項７】
前記アルカリ金属塩Ａの含有量が、前記アルカリ金属塩含有成型体の固形分１００質量％あたり、２５質量％以上９８質量％以下であり、前記アルカリ金属塩Ｂの含有量が、前記アルカリ金属塩含有成型体の固形分１００質量％あたり、０質量％以上６０質量％以下であり、前記アルカリ金属塩Ｃの含有量が、前記アルカリ金属塩含有成型体の固形分１００質量％あたり、０質量％以上５０質量％以下であり、
かつ、前記アルカリ金属塩Ｂと前記アルカリ金属塩Ｃの含有量の総和が、前記アルカリ金属塩含有成型体の固形分１００質量％あたり２質量％以上である、ことを特徴とする、請求項１〜６のいずれかに記載のアルカリ金属塩含有成型体。
【請求項８】
前記アルカリ金属塩Ａの含有量が、前記アルカリ金属塩含有成型体の固形分１００質量％あたり、４０質量％以上９８質量％以下であり、前記アルカリ金属塩Ｂの含有量が、前記アルカリ金属塩含有成型体の固形分１００質量％あたり、２質量％以上６０質量％以下であり、前記アルカリ金属塩Ｃの含有量が、前記アルカリ金属塩含有成型体の固形分１００質量％あたり、０質量％以上１質量％未満である、請求項１〜６のいずれかに記載のアルカリ金属塩含有成型体。
【請求項９】
前記アルカリ金属塩Ａの含有量が、前記アルカリ金属塩含有成型体の固形分１００質量％あたり、５０質量％以上９８質量％以下であり、前記アルカリ金属塩Ｂの含有量が、前記アルカリ金属塩含有成型体の固形分１００質量％あたり、０質量％以上１質量％未満であり、前記アルカリ金属塩Ｃの含有量が、前記アルカリ金属塩含有成型体の固形分１００質量％あたり、２質量％以上５０質量％以下である、請求項１〜６いずれかに記載のアルカリ金属塩含有成型体。
【請求項１０】
前記アルカリ金属塩Ａ、ならびに、前記アルカリ金属塩Ｂおよび前記アルカリ金属塩Ｃの少なくとも一種を含む混合物の圧縮成型物である、請求項１〜９のいずれかに記載のアルカリ金属塩含有成型体。
【請求項１１】
前記アルカリ金属塩Ａ、ならびに、前記アルカリ金属塩Ｂおよび前記アルカリ金属塩Ｃの少なくとも一種を含む混合物と水からなる含水組成物の成型体およびその乾燥体からなる群より選択される、請求項１〜９のいずれかに記載のアルカリ金属塩含有成型体。
【請求項１２】
粒状、ペレット状、タブレット状、板状、またはフレーク状である、請求項１〜１１のいずれかに記載のアルカリ金属塩含有成型体。
【請求項１３】
フッ化水素酸およびケイフッ化水素酸を含有する酸性水溶液にアルカリ金属塩を添加することによりアルカリ金属ケイフッ化水素酸塩の沈殿物を生成させ、前記沈殿物を前記酸性水溶液から分離することにより前記酸性水溶液を再生処理する方法において前記アルカリ金属塩として使用する、請求項１〜４または７〜１２のいずれかに記載のアルカリ金属塩含有成型体であって、
当該アルカリ金属塩含有成型体に使用されるアルカリ金属塩Ａがフッ化ナトリウムおよび重フッ化ナトリウムからなる群から選択される少なくとも一種であり、
かつ、アルカリ金属塩Ｂがフッ化カリウムおよび重フッ化カリウムからなる群から選択される少なくとも一種であることを特徴とするアルカリ金属塩含有成型体。
【請求項１４】
フッ化水素酸およびケイフッ化水素酸を含有する酸性水溶液を再生させる方法であって、下記の工程１および２を含む方法；
（工程１）請求項１〜１３のいずれかに記載のアルカリ金属塩含有成型体を前記酸性水溶液に添加して、アルカリ金属ケイフッ化水素酸塩の沈殿物を含む反応液を得る工程、
（工程２）前記沈殿物を工程１で得た反応液から分離する工程。
【請求項１５】
前記酸性水溶液が３質量％以上の塩酸を含有する請求項１４に記載の方法。
【請求項１６】
工程１において、請求項３または４に記載のアルカリ金属塩含有成形体を前記酸性水溶液に添加する、請求項１５に記載の方法。
【請求項１７】
前記酸性水溶液が塩酸を含有しないかまたは塩酸の含有量が３質量％未満である、請求項１４に記載の方法。
【請求項１８】
工程１において、請求項５または６に記載のアルカリ金属塩含有成形体を前記酸性水溶液に添加する、請求項１７に記載の方法。